(57)【要約】【課題】その表面をケイ化銅に転化することにより、銅相互接続構造の露出銅表面を直接不動態化するための方法を提供すること。【解決手段】その後の誘電体フィルムの形成とともに原位置に実行されるシラン・パッシベーション・プロセスは、Ｃｕ相互接続構造の露出したＣｕ表面をケイ化銅に転化する。ケイ化銅は、Ｃｕ拡散およびエレクトロマイグレーションを抑制し、後続導体材料との接触が行われる領域内でバリア材として機能する。銅相互接続構造の銅表面全体をケイ化する場合もあれば、銅表面の一部分を露出するように上に重なる誘電体に開口部を形成した後で表面の局部部分をケイ化する場合もある。【選択図】図１
2010232676.tif 000002
【特許請求の範囲】
【請求項１】
半導体製品を形成するための方法において、
基板の上にＣｕ相互接続構造を形成し、前記Ｃｕ相互接続構造が露出したＣｕ表面を含むことと、
前記露出したＣｕ表面の少なくとも一部分を、Ｓｉを含む気体材料を有するプラズマ反応条件下でケイ化銅に転化する工程を含み、
前記Ｃｕ相互接続構造を形成する工程が、上部Ｃｕ表面を有するＣｕ相互接続構造を形成し、前記上部Ｃｕ表面上に誘電体層を形成し、及び、前記誘電体層に開口を形成して前記露出したＣｕ表面である前記上部Ｃｕ表面の少なくとも一部を露出し、
前記転化する工程が、前記露出したＣｕ表面を前記ケイ化銅へ転化する工程を含む方法。
【発明の詳細な説明】
【技術分野】
【０００１】
本発明は、一般に半導体集積回路およびこれを形成するための方法に関する。より具体的には、本発明は、半導体回路などの内部における銅拡散の抑制に関する。
【背景技術】
【０００２】
銅相互接続フィーチャの使用は、半導体集積回路デバイスなどではますます一般的になっている。バイアおよび相互接続リード線（ワイヤとしても知られる）などの銅相互接続フィーチャは、一般に、食刻装飾処理方法を使用して形成される。相互接続材料として銅を使用することはデバイス速度の増加に備えるもので、銅相互接続フィーチャは、アルミニウムおよびその合金などの従来使用していた材料に比べ、低いライン抵抗を含む。しかし、銅は、低温でも金属および誘電体内での拡散速度が非常に高い。銅拡散の結果、漏れおよび信頼性障害に至る可能性がある。このような銅拡散および障害を防止するための手法の１つは、食刻装飾銅相互接続構造が従来通り形成されるバイア、トレンチ、その他の開口部内にタンタルおよび窒化タンタルなどのバリア材を導入することを含む。このバリア材は、開口部内の銅をカプセル化する。しかし、研磨操作を行って構造を平坦化し、誘電体内に食刻装飾銅相互接続フィーチャを形成した後、上部研磨銅表面が露出する。この露出銅表面がカプセル化またはその他の方法で覆われていない場合、露出銅表面からの銅は銅相互接続構造上に形成した導体および／または誘電体材料内またはこれを通って拡散する可能性がある。
【０００３】
銅表面を覆い、銅拡散を防止するための従来の技法の１つは、銅構造の上に後続誘電体フィルムをその後付着する前に、構造全体（銅表面上を含む）の上に窒化ケイ素または炭化ケイ素層を形成することである。その場合、窒化ケイ素または炭化ケイ素層は必然的に、上にある誘電体スタックの一部を形成する。この多層誘電体スタックは表面上、窒化ケイ素または炭化ケイ素層を形成するために追加の処理操作を必要とする。その上、銅拡散または銅のエレクトロマイグレーションは、炭化ケイ素／銅または窒化ケイ素／銅の境界面に沿って発生し、デバイスの信頼性の低下に至る可能性がある。
【発明の概要】
【発明が解決しようとする課題】
【０００４】
したがって、当技術分野では、銅／誘電体の境界面に沿った銅のエレクトロマイグレーションおよび上に重なる誘電体および導体材料内およびこれを通る銅拡散を防止するための方法および構造が必要になっている。
【課題を解決するための手段】
【０００５】
本発明は、その表面をケイ化銅に転化することにより、銅相互接続構造の露出銅表面を直接不動態化するための方法を提供する。銅相互接続構造上に直接形成された薄いケイ化銅層は、銅拡散およびエレクトロマイグレーションを防止し、銅相互接続構造を他の導体フィーチャに結合するために形成された接点内のバリア層としても機能する。一実施形態では、銅相互接続構造の上に窒化ケイ素または炭化ケイ素など、上に重なる誘電体層も形成される原位置シーケンス中に、シランによって銅表面を不動態化することができる。この実施形態によれば、銅相互接続構造の上部表面全体上にケイ化銅が形成されるように、パッシベーションまたは銅のケイ化を実行することができる。
【０００６】
他の例示的な実施形態では、本発明は、上部銅表面を供給し、その表面の上に誘電体層を形成し、誘電体層を貫通する開口部を形成し、それにより上部銅表面の一部分を露出し、次にそれをケイ化銅材料に転化することにより上部銅表面の露出部分を局部的に不動態化することに備えるものである。
【０００７】
他の例示的な実施形態では、本発明は、基板の上に形成された銅相互接続構造を含み、上面の少なくとも一部分が銅相互接続構造の銅とシリコンとの錯化の結果として形成されたケイ化銅である上面を含む、半導体製品を提供する。
【０００８】
本発明は、添付図面と関連して読んだときに以下の詳細な説明から最も良く理解される。一般的な慣行により、図面の様々な特徴は一定の縮尺ではないことを強調しておく。これに反して、明瞭にするため、様々な特徴の寸法は任意に拡大または縮小されている。図面および明細書全体を通じて、同様の番号は同様の要素を示す。図面には、以下の図が示されている。
【図面の簡単な説明】
【０００９】
【図１】例示的な食刻装飾銅相互接続リード線の断面斜視図である。
【図２】露出銅表面をケイ化銅に転化した後の図１の構造を示す図である。
【図２Ａ】図２の一部分の拡大断面図である。
【図３】不動態化したケイ化銅表面の上に形成された誘電体材料を示す断面図である。
【図４】図３に示した不動態化したケイ化銅表面の上に形成された導体構造を示す断面図である。
【図５】銅相互接続リード線の上に形成された例示的な導体構造を示す平面図である。
【図６】誘電体を貫通して形成され、銅表面の一部分を露出する開口部を示す断面図である。
【図７】パッシベーション・プロセスを使用して露出銅表面をケイ化した後の図６に示す構造を示す図である。
【図８】銅相互接続ワイヤの局部的にケイ化した領域を示す平面図である。
【図９】図７に示す開口部内に形成された導体食刻装飾構造を示す断面図である。
【図１０】ある表面の上に形成された銅線の断面斜視図である。
【図１１】露出銅表面上にケイ化銅をケイ化した後の図１０の構造を示す図である。
【発明を実施するための形態】
【００１０】
本発明は、シランなどのシリコン環境において銅相互接続構造の露出銅（Ｃｕ）表面を不動態化して、銅表面の露出部分をケイ化銅に転化することに備えるものである。このパッシベーション・プロセスは代わりにケイ化プロセスと呼ぶこともできる。ケイ化銅は、シリコンが元の銅表面に浸透し、その中の銅と錯化するにつれて形成される。ケイ化銅は、上に重なる導体材料および上に重なる誘電体材料など、上に重なる任意の材料に表面から銅が拡散するのを防止する働きをする。また、ケイ化銅は、ケイ化銅領域内の後続導体材料が銅相互接続構造に接触する領域内で金属間バリア層としても機能する。最初は露出していた銅表面から形成されるケイ化銅は、その銅表面と、炭化ケイ素、窒化ケイ素、様々な低ｋ誘電体材料など上に重なる誘電体材料との間に形成される境界面に沿った銅のエレクトロマイグレーションも防止する。このような炭化ケイ素または窒化ケイ素材料は、一般に、食刻装飾処理技術を使用して形成される銅相互接続構造の上に形成される。その上、ケイ化銅は、ヒロック形成を抑制し、銅相互接続構造のケイ化銅表面に接触するように形成されたフィルムへの付着力を改善する。シランなどのシリコン含有化学物質に対して銅表面を露出することにより実行される銅表面のパッシベーションは、銅相互接続構造の上に窒化ケイ素、炭化ケイ素、その他の誘電体を形成するために使用するプロセス操作によって、原位置に有利に実行することができる。
【００１１】
本発明は、銅表面の露出部分の局部的パッシベーションにも備えるものである。この実施形態によれば、銅表面の上に誘電体が形成され、誘電体を通って延び、銅表面の一部分を露出するように開口部が形成される。次に、シリコン化学物質を使用するパッシベーション・プロセスを実行して、銅表面の露出部分をケイ化銅に転化する。バリア層として機能するケイ化銅領域に接触する後続導体材料を開口部内に形成してもよい。また、任意選択で、個別に形成した追加のバリア層を後続導体材料の一部として使用してもよい。この実施形態では、ケイ化銅領域は、金属間拡散バリアとして作用し、高いアスペクト比を有する開口部内にバリア層を形成することに関連する問題も克服する。
【００１２】
銅相互接続技術では通常、食刻装飾処理技術を使用して、バイア、相互接続線などの銅相互接続構造を形成するが、フォトリソグラフィ技法とともにエッチング・プロセスを使用して表面の上に形成された銅フィルムにパターン形成するための技法が現在開発されている。その場合、パターン形成した銅は、当技術分野で使用する他のパターン形成した相互接続材料と同様の露出上部表面および露出側壁を含む。本発明は、パターン形成した銅構造のすべての露出表面を不動態化して、側壁を含むすべての表面上にケイ化銅を形成し、それにより、パターン形成した銅構造の上にその後形成される誘電体層の境界面に沿った銅のマイグレーションおよび銅拡散を防止するように銅相互接続構造を不動態化することに備えるものである。第１の非局部的パッシベーション実施形態のように、このパッシベーション／ケイ化は、上に重なる誘電体フィルムをその後付着することにより原位置に有利に実行することができる。
【００１３】
図１は、食刻装飾技法を使用して形成される銅相互接続構造の断面斜視図である。図１の図示の実施形態では、例示的な銅相互接続構造は銅相互接続リード線１０であり、これは基板１の上で縦方向に移動し、横方向に分離されたフィーチャ間の接触を可能にすることができる。銅相互接続リード線１０は例示のみを目的とするものであり、他の例示的な実施形態では、本発明により不動態化／ケイ化される銅構造は、食刻装飾処理技術を使用して形成されるバイアその他の導体構造にすることができる。さらに他の例示的な実施形態では、図１０および図１１に示すように、フォトリソグラフィでパターン形成しエッチングを施した銅リード線を使用することもできる。
【００１４】
さらに図１を参照すると、銅相互接続リード線１０は、基板１の上に形成され、より具体的には、誘電体材料９内に形成された開口部７内に形成される。基板１は、シリコン、ガリウムヒ素、その他の適当な材料から形成されるような半導体ウェハにすることができる。図示の実施形態に示す基板１は、このようなウェハの上に形成された誘電体またはその他の層も表すことができる。誘電体材料９は、ＳｉＯＣ−Ｈなどのシリコンベースの誘電体である場合もあれば、スピンオン芳香族炭素である場合もあれば、有機ケイ酸塩ガラス（ＯＳＧ）である場合もあれば、ポリイミドまたはＰＳＧあるいは銅相互接続フィーチャとともに使用する他の様々な適当な誘電体のいずれかである場合もある。
【００１５】
好ましい実施形態では、誘電体材料９は、低ｋ誘電体材料、すなわち、４．０未満の誘電率を有する材料になる。例示的な図示の実施形態では、開口部７は、誘電体材料９内に形成された二重食刻装飾開口部である。この二重食刻装飾開口部は、従来の技法を使用して形成することができ、例示のみを目的とするものである。他の例示的な実施形態では、単一食刻装飾構造を使用することができ、様々な形状を含むことができる。誘電体材料９は単体層として示されているが、誘電体材料９は複数の誘電体層から構成することもできる。たとえば、１つの個別誘電体層は、二重食刻装飾開口部７の各段に対応する場合もある。他の実施形態では、誘電体材料９は、例示的な二重食刻装飾（２段階）開口部７の形成を支援可能な少なくとも１つのハード・マスク層を含む誘電体の多層スタックにすることができる。開口部７は、誘電体材料９の底部１９まで延びて、基板１の上に形成された下にある層２３の一部分２１に接触する。これは、バイアと同様に銅相互接続リード線１０が下にある構成要素に電気的に接触する実施形態の例証となるものである。これは例示のみを目的とするものであり、他の例示的な実施形態では、開口部７は、他の形状を取る場合もあれば、底部１９まで下に延びていない場合もあり、むしろ誘電体材料９内に完全に掘削される場合もある。図示の実施形態によれば、下にある層２３は、銅相互接続リード線１０の機能および構造に応じて、ハード・マスク、バリア層、導体材料、誘電体材料、または様々な材料のいずれかにすることができる。他の例示的な実施形態によれば、下にある層２３が存在しない場合もある。
【００１６】
図示の実施形態では、銅相互接続リード線１０は、塊の銅部分３と、２つのバリア層１３および１５から形成される。バリア層と、バリア層の上の塊の銅材を形成するために、従来の方法を使用することができる。このバリア層は、銅相互接続リード線１０の塊の銅部分３を横方向と下方に効果的にカプセル化する。例示的な実施形態では、下部バリア層１３はタンタルＴａから形成することができ、上部バリア層１５は窒化タンタルＴａＮから形成することができる。これらのフィルムは例示のみを目的とするものであり、他の例示的な実施形態では、チタン、窒化チタン、タングステン、チタンタングステンから形成される他のバリア層を使用することができる。他の例示的な実施形態によれば、様々なケイ化物をバリア層として使用することができる。様々な例示的な実施形態では、単一のバリア層のみを使用する。さらに他の例示的な実施形態によれば、バリア層は含まれない。図１の例示では、研磨または他の適当な食刻装飾技法を使用してこの構造を実質的に平坦化し、開口部７内に銅相互接続リード線１０を形成した後の構造を示している。銅相互接続リード線１０は、本質的に平面であり、誘電体材料９の上面１１と共面にある上部表面１２を含む。上部表面１２は、上部銅表面５と、バリア層から形成されるエッジ１７とを含む。任意選択の単数または複数のバリア層の後に図１に示す構造を形成し、次いで塊の銅材３を開口部７内に形成するために、当技術分野で使用可能な様々な研磨その他の技法を使用することができる。
【００１７】
次に、図１に示す構造を不動態化して、図２に示す構造を形成する。この例示的な実施形態によれば、本発明のパッシベーション／ケイ化プロセスを使用して、上部銅表面５の全体を露出し、実質的に上部銅表面５のすべてをケイ化銅に転化する。このパッシベーション／ケイ化プロセスでは、３００〜４００℃の範囲内の温度でシランを有利に使用し、３００〜１０００ｓｃｃｍの範囲にすることができる流量と、１〜１０トルの範囲内にすることができる圧力と、１３．５６ＭＨｚで５０〜１０００ワットの範囲内のＲＦプラズマ出力とを含む。例示的な一実施形態によれば、シラン流量は約３００ｓｃｃｍにすることができ、プロセスは、５トルの圧力と、３５０℃の温度と、５００〜１０００ワットの範囲のＲＦ出力を含むことができる。他の例示的な実施形態では、他のＳｉソースを使用する気体化学物質を使用することができる。また、上記の値は例示のみであり、他の例示的な実施形態によれば、プラズマ化学物質からのシリコンを露出したＣｕ表面に浸透させ、その中のＣｕと反応させることにより上部銅表面５の露出部分をケイ化銅に転化するために、プロセス・パラメータの各種組合せを使用することができる。様々な相のケイ化銅を形成することができる。当業者であれば分かるように、ケイ化度は時間とともに増加する可能性がある。一実施形態では、このプロセスは５〜２０分の範囲の時間の間、実行することができるが、必要なケイ化度に応じて他の処理時間も使用することができる。
【００１８】
図２は、実質的に露出した上部銅表面５の全体（図１に示す）をケイ化銅表面２５に転化した後の図１に示す構造を示している。他の実施形態では、上部銅表面５の露出領域の少なくとも一部分をケイ化銅表面２５に転化する。元のＣｕ表面５と比較すると、ケイ化銅表面２５は表面積が増加したより粗い表面であり、本質的に望ましくない酸化銅を一切含まない。表面積の増加により、ケイ化銅表面２５の上に形成され、それに接触するフィルムへの付着力が改善される。また、ケイ化銅表面２５は、銅相互接続リード線１０内のヒロック形成を抑制するという利点も含む。
【００１９】
図２Ａは、ケイ化銅に転化された最初は銅の表面の拡大断面図である。図２Ａは、図１に示す元の上部銅表面５がケイ化銅表面２５に転化され、それが塊の銅材３を浸食するケイ化銅２９を含むことを示している。ケイ化銅２９は、シリコンが元の上部表面に浸透し、その中の銅と錯化してケイ化銅を形成する、銅相互接続リード線１０の転化部分を表している。シランまたはその他のシリコン気体化学物質からのシリコンが元の上部銅表面５に浸透してＣｕと錯化し、それにより、その表面の上部部分をケイ化銅２９に転化することにより、ケイ化銅が形成されるように、処理パラメータが選択される。ケイ化銅２９は、２０〜２００オングストロームの範囲の深さ３１を含むことができるが、別法としてその他の厚さも使用することができる。当業者であれば、プロセス温度とプロセス持続時間を変化させて、ケイ化銅２９の厚さ３１を制御できることが分かるだろう。厚さ３１は、銅相互接続構造からの銅拡散を防止するのに十分な厚さで、相互接続リード線１０内の銅のシート抵抗の増加を最小限にするのに十分な薄さになるよう、所望のケイ化度とともに選択することができる。図示の実施形態では、ケイ化銅表面２５は、粗く不規則な表面として示されている。このような粗く不規則な表面は、その上に形成されたフィルムへの付着力を改善するような追加の表面積をもたらす。
【００２０】
３５０℃〜４００℃の温度範囲内で持続時間が短い任意選択のアニールを実行して、銅相互接続リード線のシート抵抗を低減し、ケイ化銅表面２５と、ケイ化銅表面２５に接触するように形成可能な後続導体材料との接触抵抗を低減することができる。この任意選択のアニールは、数秒台または数分台のアニール時間を含むことができる。持続時間が短いアニールによって最初に形成されたケイ化銅の相が変化するため、またはシリコンの超過により追加のケイ化銅形成が発生するため、あるいはその両方のために、シート／接触抵抗の低減が達成されると考えられている。このアニール・プロセスは、窒素その他の不活性種を含むことができる。他の例示的な実施形態によれば、このアニーリング・プロセスを使用しない場合もある。
【００２１】
図２は、ケイ化銅表面２５を形成した後の構造を示している。例示的な一実施形態によれば、本発明の利点の１つはこの構造の上に後続フィルムをその後形成することとともに、本発明のケイ化／パッシベーション・プロセスが原位置に実行可能であることなので、この構造は中間構造になる可能性がある。この後続フィルムは、上にある誘電体スタックを形成するために使用する様々な誘電体フィルムのいずれかにすることができ、例示的な一実施形態によれば、その表面の上に直接形成された第１の層は、ケイ化／パッシベーション・プロセスによって原位置に形成される窒化ケイ素または炭化ケイ素のフィルムにすることができる。
【００２２】
図３は、図２に一般的に示す下部構造の上に形成された上部誘電体３５を示す断面図であるが、明瞭にするため、下にある層２３とバリア層１３および１５は除去されている。したがって、図示されていないが、これらのフィーチャは図示の実施形態などの様々な実施形態に含めることができることを理解されたい。上部誘電体３５は、上記のようにケイ化銅２９を含むケイ化銅表面２５および上面１１の上に形成される。上部誘電体３５は、単一の誘電体フィルムである場合もあれば、複数誘電体のスタックを表す場合もあり、その誘電体の一部または全部はケイ化／パッシベーション・プロセスによって原位置に形成することができる。低ｋ誘電体材料およびＳｉベースの材料を使用することができ、この誘電体材料は図１の誘電体材料９に関連して前述した通りのものにすることができる。例示的な一実施形態では、上部誘電体３５は、複数の個別層からなる複合物またはスタックにすることができる。上部誘電体３５は、点線で分離した２つの層３５Ａおよび３５Ｂから形成することができる。この例示的な実施形態によれば、誘電体層３５Ａは窒化ケイ素または炭化ケイ素にすることができ、誘電体層３５Ｂは低ｋ誘電体材料にすることができる。これは例示のみを目的とするものであり、他の例示的な実施形態では、他の数の様々な誘電体フィルムを使用して、上部誘電体３５を形成することができる。上部誘電体３５には、１つまたは複数のハードマスク・フィルムを含めることができる。本発明の１つの態様は、特にケイ化したケイ化銅表面２５と接触している誘電体層が窒化ケイ素または炭化ケイ素であるときに、ケイ化したケイ化銅表面２５と上部誘電体３５との付着力が改善されることである。
【００２３】
図４は、上部誘電体３５に形成された開口部４１の底部から銅相互接続リード線１０のケイ化銅表面２５と接触するように例示的な導体構造３９を形成した後の図３の構造を示している。開口部４１は上部誘電体層３５の底部まで延び、ケイ化銅表面２５のセクション５１を露出する。例示的な実施形態では、開口部４１は二重食刻装飾開口部であるが、他の実施形態では他の開口部を使用して銅相互接続リード線１０のケイ化銅表面２５との接触に備えることができる。開口部４１は、ケイ化銅表面２５の一部のみを露出する。ケイ化銅表面２５の他の部分は、上部誘電体３５によって覆われたままになる。（これについては図５により明瞭に示されている。）導体構造３９は、任意選択のバリア層４３および４５と、塊の導体材料４７とを含む。任意選択のバリア層４３および４５は、銅相互接続リード線１０に関連して述べたバリア層１３および１５と同様のものであり、塊の導体材料４７は銅またはその他の適当な導体材料にすることができる。本発明の１つの利点は、例示的な一実施例によれば、ケイ化銅表面２５が銅相互接続リード線１０と導体構造３９との間の拡散バリアとして機能するので任意選択のバリア層４３および４５が不要になることである。図示の例示的な実施形態によれば、導体構造３９は、上部誘電体３５の上面３７と実質的に共面の平面化した上面４９を含む食刻装飾構造である。他の例示的な実施形態では、他の様々な食刻装飾導体構造および非食刻装飾導体構造を使用して、ケイ化銅表面２５に接触してもよい。
【００２４】
図５は、図４に示すように銅相互接続リード線１０の上に形成され、それと接触する上部導体構造３９を示す平面図である。この例示的な実施形態では、導体構造３９は、開口部（図４に示す開口部４１）内に形成され、銅相互接続リード線１０のケイ化銅表面２５のセクション５１に接触するバイアである。ケイ化銅表面２５の他の部分は上部誘電体３５によって覆われている。任意選択のバリア層４３および４５は図５に示されていない。
【００２５】
図示の例示的な実施形態によれば、銅相互接続リード線１０は、デバイスを通って横方向に延びる長いトレンチ内に延びる相互接続ワイヤであり、導体構造３９はバイアであるが、他の例示的な実施形態により他の配置を使用することもできる。たとえば、上部食刻装飾相互接続構造がそれが形成されている誘電体層の底部まで延びている例示的な実施形態によれば、ほぼ直交関係で互いに横切る２つの相互接続リード線間で接触を行うことができる。その上、他の例示的な実施形態によれば、上部相互接続構造は非食刻装飾構造でもよい。
【００２６】
本発明のもう１つの実施形態は、露出銅表面の局部ケイ化である。図６は、誘電体材料９内に形成された例示的な銅相互接続リード線１０の断面図である。第２の誘電体層６１は、上部銅表面５と、誘電体材料９の上面１１の上に形成される。第２の誘電体６１は、前述の通り、様々な材料のいずれかまたは複数材料の層からなる様々なスタックのいずれかにすることができる。たとえば、第２の誘電体６１は、Ｓｉベースの低ｋ誘電体層を含むかまたはこのような誘電体層から排他的に形成することができ、少なくとも１つのハード・マスク層を含むことができる。開口部６５は、第２の誘電体６１を通って延び、上部銅表面５のセクション６７を露出する。例示的な開口部６５は二重食刻装飾開口部として示されているが、他の例示的な実施形態では他の様々な開口部を形成することができる。その場合、上記のパッシベーション／ケイ化プロセスにより、銅相互接続リード線１０の上部銅表面５の露出セクション６７を不動態化することができる。図６に示す構造に対してパッシベーション／ケイ化プロセスを実行して、図７に示す構造を形成する。
【００２７】
図７は、銅相互接続リード線１０の最初は銅の上部表面の露出セクション６７に形成された局部ケイ化銅表面２５を示している。上部銅表面５の他の非露出部分については、このような不動態化が行われない。シリコンが元の銅上部表面に浸透し、銅相互接続リード線１０の銅と錯化するにつれて、Ｃｕ相互接続リード線１０を浸食し、上部銅表面５の露出セクション６７内の銅をケイ化銅２９に転化するように、ケイ化銅２９を形成する。この実施形態では、局部的ケイ化銅２９は、銅相互接続リード線１０と、その後形成され、銅相互接続リード線１０と接触する導体構造との間のバリア層として機能することができる。これにより、開口部６５内に連続バリア層フィルムを形成して銅相互接続リード線１０と接触しようと試みるという欠点が克服される。開口部６５が高いアスペクト比を有する例示的な実施形態によれば、従来の方法を使用して形成されるバリア層フィルムは、不連続になり、開口部内に空の領域を発生する傾向がある。
【００２８】
図８は、図７に示す構造の平面図である。図８は、銅相互接続リード線１０の上に位置合せされたバイアを形成するために使用する、例示的な二重食刻装飾開口部６５を示している。局部ケイ化銅表面２５は、ケイ化銅に転化された銅相互接続リード線１０の元の上部銅表面５の露出部分であるセクション６７内のみに実質的に形成される。上部銅表面５のうち、露出されず、局部的にケイ化されない他の部分は、覆いのない銅として存続する。このようにして、図７に断面で示す第２の誘電体層６１は、上部銅表面５を覆い、それを通って元の上部銅表面５のセクション６７を露出する開口部６５を含み、その上部銅表面５はセクション６７内のみでケイ化銅表面２５に転化されている。したがって、開口部６５は、上部銅表面のうち、ケイ化銅に転化される局部的部分を規定する。
【００２９】
図９は、セクション６７で局部的ケイ化銅表面２５に接触するように開口部６５内に形成される上部導体構造７１を示している。上部導体構造７１は塊の導体材料７７を含み、従来の方法を使用して形成することができる。塊の導体材料７７は、銅、アルミニウム、またはその他の適当な導体材料にすることができる。図示の実施形態では、上部導体構造７１はバイアであり、上面８１が第２の誘電体６１の上部表面６９と本質的に共面になるように食刻装飾処理を使用して形成することができる。他の例示的な実施形態によれば、上部導体構造７１は、ケイ化銅表面２５と接触する、相互接続リード線などの他の食刻装飾構造のいずれかにすることができる。さらに他の例示的な実施形態によれば、非食刻装飾構造は、ケイ化銅表面２５に転化される元の上部銅表面５の局部部分（セクション６７）を規定する開口部６５を充填するように形成することができる。したがって、本発明の１つの利点は、開口部内に連続バリア層フィルムを形成することを困難にするような高いアスペクト比を含む可能性のある開口部６５などの開口部内にフィルムを付着する必要なしに、銅相互接続リード線１０と上部導体構造７１との間にバリア層、すなわち、ケイ化銅２９を形成することである。他の例示的な実施形態では、ケイ化銅２９とともに追加のバリア層を使用してもよい。
【００３０】
図１０は、層１０１の表面１０３の上に形成された銅相互接続ワイヤ１０５の斜視断面図である。層１０１は、基板またはその他の半導体構造の上に形成された誘電体またはその他の層にすることができる。銅相互接続ワイヤ１０５は、フォトリソグラフィならびに当技術分野で現在開発中のパターン形成およびエッチング手順などの様々な技法を使用して形成することができる。銅にパターン形成およびエッチングを施すための改良された方法は引き続き当技術分野で開発されることが検討されている。パターン形成した銅相互接続ワイヤ１０５は、それぞれが銅で構成される上面１０７と側壁１０９とを含む。
【００３１】
上記のように、本発明のケイ化／パッシベーション・プロセスを使用して、銅相互接続ワイヤ１０５の露出表面（上面１０７および側壁１０９）を不動態化することができる。パッシベーション・プロセスの結果として、銅相互接続ワイヤ１０５の側壁および上面がケイ化銅に転化される。
【００３２】
図１１は、上記の実施形態に示し記載したように、その時点でケイ化銅を含むケイ化銅表面である転化側壁１１９と転化上面１１７を示している。図１１に示すケイ化構造は、ケイ化銅表面１１９および１１７がこのような外方拡散を抑制するので、銅相互接続ワイヤ１０５からの銅拡散が低減されるという利点を享受するものである。ケイ化銅表面１１７および１１９は、銅相互接続ワイヤ１０５と誘電体またはその上に形成された他の材料との間に形成された境界に沿った銅のエレクトロマイグレーションも抑制する。その後形成される材料、特に窒化ケイ素および炭化ケイ素の銅相互接続ワイヤ１０５に対する付着力は、このケイ化銅のために改善される。ヒロック形成は抑制される。任意選択でバリア層を含むことができる様々な導体材料は、ケイ化表面１１７および１１９に形成されたケイ化銅領域と接触するように形成することができる。銅相互接続ワイヤ１０５のケイ化銅表面がバリア材として作用するので、他の実施形態では追加のバリア層を使用しない。
【００３３】
上記の説明は単に本発明の原理を例示するものである。したがって、当業者であれば、本明細書に明示的に記載または図示していないが、本発明の原理を実施し、その範囲および精神の範囲内に含まれる様々な配置を考案できることが分かるだろう。また、本明細書に列挙するすべての例および条件言語は主に、教育学的目的専用とし、本発明の原理および当技術分野の促進に対して本発明者らが寄与する概念を理解するのを助けることを特に意図したものであり、このように具体的に列挙した例および条件に制限を加えないものであると解釈すべきである。さらに、本発明の原理、態様、実施形態、ならびにその特定の例を本明細書で列挙するすべての記載は、構造および機能の両面でそれと同等のものを包含するためのものである。その上、このような同等物は、現在既知の同等物と、将来開発される同等物、すなわち、開発される要素のうち、構造にかかわらず同じ機能を実行するものすべてを含むものとする。したがって、本発明の範囲は、図示し、本明細書に記載した例示的な実施形態に限定されないものとする。むしろ、本発明の範囲および精神は特許請求の範囲によって実施されるものである。
【図１】
2010232676.tif 000003
【図２】
2010232676.tif 000004
【図２Ａ】
2010232676.tif 000005
【図３】
2010232676.tif 000006
【図４】
2010232676.tif 000007
【図５】
2010232676.tif 000008
【図６】
2010232676.tif 000009
【図７】
2010232676.tif 000010
【図８】
2010232676.tif 000011
【図９】
2010232676.tif 000012
【図１０】
2010232676.tif 000013
【図１１】
2010232676.tif 000014